(57)【要約】【課題】優れた消臭性を有し、且つキワつきが生じにくい布帛を提供する。【解決手段】本発明に係る布帛（１）は、その片面に、フッ素系撥水撥油剤を含む第一コーティング層（２）、及び、消臭剤を含む第二コーティング層（３）を有していること、前記第一コーティング層（２）に含まれるフッ素系撥水撥油剤の量が、布帛の単位面積当たり１．３〜５．０ｇ／ｍ2であること、及び、前記第一コーティング層（２）が、前記布帛（１）と前記第二コーティング層（３）の間に存在していることを特徴とする。【選択図】図１
2019137010.tif 000002
【特許請求の範囲】
【請求項１】
布帛であって、その片面に
フッ素系撥水撥油剤を含む第一コーティング層、及び、消臭剤を含む第二コーティング層を有していること、
前記第一コーティング層に含まれるフッ素系撥水撥油剤の量が、布帛の単位面積当たり１．３〜５．０ｇ／ｍ2であること、
前記第一コーティング層が、布帛と第二コーティング層の間に存在していること
を特徴とする布帛。
【請求項２】
前記第一コーティング層及び第二コーティング層が布帛の裏面に形成されている、請求項１に記載の布帛。
【請求項３】
前記第二コーティング層がさらに難燃剤を含む、請求項１または２に記載の布帛。
【請求項４】
前記布帛が、フッ素系撥水撥油剤が含浸された布帛である、請求項１〜３のいずれか１項に記載の布帛。
【請求項５】
前記第一コーティング層がさらに難燃剤を含み、前記第一コーティング層に含まれるバインダー樹脂がアクリル系樹脂である、請求項１〜４のいずれか１項に記載の布帛。
【発明の詳細な説明】
【技術分野】
【０００１】
本発明は、機能性布帛に関する。より具体的には、本発明は、消臭性能を有し且つキワつきが生じにくい布帛に関する。
【背景技術】
【０００２】
布帛に要求される機能の一つとして、消臭性能がある。特に、車両、船舶、航空機等の内装に用いられる布帛（例えば、自動車等の乗り物の座席、ドアライニングなどのトリム部材に用いられる布帛）は、閉じられた空間で使用されるため布帛についた臭いが空間内にこもりやすく、且つ、洗濯やクリーニングが難しいため、一度ついた臭いが除去しにくいという問題がある。
【０００３】
このため、消臭剤を含むコーティング用組成物で、布帛をコーティングすることにより、布帛に消臭性能を付与することが行われている。例えば、特許文献１には、消臭性と難燃性を備えた布帛が開示されている（特許文献１）。
しかしながら、消臭剤を含むコーティング用組成物で布帛のコーティングを行うと、布帛に消臭性能を付与することはできるが、布帛にお湯や水などをこぼしたときに、変色が生じやすくなり、布帛が乾いても元の色に戻らない（すなわち、キワつきが生じやすくなる）という問題があった。
【先行技術文献】
【特許文献】
【０００４】
【特許文献１】特開２００８−５６９０１号公報
【発明の概要】
【発明が解決しようとする課題】
【０００５】
本発明の課題は、上述した問題を解決することであり、優れた消臭性能を有するとともに、キワつきが生じにくい布帛を提供することを課題とする。
【課題を解決するための手段】
【０００６】
本発明者らは、前記課題を解決するために検討を繰り返した結果、布帛の片面に、フッ素系撥水撥油剤を所定の量で含むコーティング層（第一コーティング層）を形成し、さらにその上に、消臭剤を含むコーティング層（第二コーティング層）を形成することにより、上記課題を解決することに成功し、本発明を完成した。
【０００７】
すなわち本発明の布帛は、その片面（特に裏面）に
フッ素系撥水撥油剤を含む第一コーティング層、及び、消臭剤を含む第二コーティング層を有していること、
前記第一コーティング層に含まれるフッ素系撥水撥油剤の量が、布帛の単位面積当たり１．３〜５．０ｇ／ｍ2であること、
前記第一コーティング層が、布帛と第二コーティング層の間に存在すること
を特徴とする。
【０００８】
上述したように、ポリエステル系布帛の片面を消臭剤を含む組成物でコーティングすると、布帛に消臭性を付与することはできるが、キワつきが生じやすくなる。たとえ消臭剤を含むコーティング用組成物に撥水撥油剤を添加してコーティング層を形成したとしても、キワつきは十分に改善されない。
これに対し、本発明では、布帛の片面（特に、布帛の裏面）に、撥水撥油コーティング層と消臭コーティング層を、布帛側から、撥水撥油コーティング層（第一コーティング層）、消臭コーティング層（第二コーティング層）の順に設け、且つ、前記第一コーティング層に含まれるフッ素系撥水撥油剤の量を所定の量とすることによって、優れた消臭性（減臭性）を有するとともに、キワつきが生じにくい布帛を製造することに成功した。
【０００９】
また、前記第二コーティング層はさらに難燃剤を含むことが好ましい。第二コーティング層に難燃剤を添加することにより、布帛の難燃性を高めることができる。
【００１０】
また、前記布帛は、フッ素系撥水撥油剤が含浸された布帛であることが好ましい。布帛にフッ素系撥水撥油剤を含浸させることにより、油分や水分に対する高い防汚性を布帛に付与することができる。
【００１１】
また、第一コーティング層がさらに難燃剤を含むこと、及び前記第一コーティング層に含まれるバインダー樹脂がアクリル系樹脂であることが好ましい。
第一コーティング層のバインダー樹脂（ベース樹脂）としてアクリル系樹脂を使用することにより、布帛の風合いが良くなり、且つ、第一コーティング層に難燃剤を添加することによって難燃性をより高めることができる。
【発明の効果】
【００１２】
本発明によれば、高い消臭性を有し、且つキワつきが生じにくい布帛を提供することができる。
【図面の簡単な説明】
【００１３】
【図１】本発明にかかる布帛を示す図であって、（ａ）は布帛１の裏面側に第一コーティング層２と第二コーティング層３を有する布帛を示し、（ｂ）はさらに発泡材シート４が固着された布帛を示す。
【発明を実施するための形態】
【００１４】
本発明に係る布帛は、その片面（特に裏面）に、フッ素系撥水撥油コーティング層と、消臭コーティング層とを有しており、フッ素系撥水撥油コーティング層が、布帛と、消臭コーティング層の間に配置されていることを特徴とする。
【００１５】
本発明において「消臭性」の程度は、実施例の項に示すように、アンモニア、硫化水素、及びアセトアルデヒドに対する４時間後の消臭率（減臭率）がそれぞれ、８０％以上であることが好ましい（８５％以上がより好ましく、９０％以上がさらに好ましい）。特に、アンモニア、及び硫化水素に対する４時間後の消臭率がそれぞれ、９０％以上（特に９５％以上）で、アセトアルデヒドに対する４時間後の消臭率が８５％以上（特に９０％以上）である布帛が好ましい。
【００１６】
また、本発明においてキワつきの程度は、実施例の項に示すように、８０℃の蒸留水４ｍＬを滴下し、２４時間後に、表面のキワつきが４級以上であること、且つ、裏面に濡れがなく、裏面のキワつきが４級以上であることが好ましい。
【００１７】
また、本発明に係る布帛は、難燃性を有することが好ましい。具体的には、米国連邦自動車安全基準（ＦＭＶＳＳ）に定められている「内装材料の燃焼性」に準じて試験を行い、布帛に炎を１５秒間あてても着火しないか、着火してもＡ標線（燃焼速度測定開始線）までに消火すること「Ｎ」、又は、布帛に炎をあてると着火するが、炎がＡ標線を越えた後、燃焼速度が１０１ｍｍ／ｍｉｎ以下であることが好ましい。特に、前記評価で「Ｎ」となる布帛が好ましい。
【００１８】
また、本発明に係る布帛は、防汚性を有することが好ましい。より具体的には、実施例の項に記載のサラダ油防汚試験において、８３℃・２４時間後に、布帛の表面と裏面、及びソフトワイプに油ジミがないことが好ましい。
【００１９】
また、本発明にかかる布帛は、風合いが良い（布が柔らかい）ことが好ましい。具体的には、実施例の項に示す剛軟性試験において、縦方向剛軟性が８０ｍｍ以下、特に７０ｍｍ以下であることが好ましい。
【００２０】
本発明に使用される基布としては、難燃性の高いポリエステル系布帛が好ましい。
本発明において、ポリエステル系布帛とは、ポリエステル繊維を含む布帛を意味し、ポリエステル繊維単独からなる織物、編物、不織布だけでなく、ポリエステル繊維と他の繊維（木綿、羊毛等の天然繊維やポリアミド、レーヨン、アクリル等の化学繊維）を組み合わせて使用した交織品、交編品等のいずれであってもよい。布帛の構成繊維に占めるポリエステル繊維の割合は、６０重量％以上が好ましく、７０重量％以上がより好ましく、８０重量％以上が特に好ましく、９０重量％以上がさらに好ましい。特に好ましい布帛は、ポリエステル繊維からなる厚み０．２〜３．０ｍｍ（目付１００〜７００ｇ／ｍ2）、特に厚み０．４〜２．６ｍｍ（目付２００〜５００ｇ／ｍ2）の布帛である。
【００２１】
本発明で使用される基布は、フッ素系撥水撥油剤が含浸されている布帛であることが好ましい。フッ素系撥水撥油剤とは、炭化水素基中の水素原子の全てあるいは一部をフッ素原子で置き換えたフルオロアルキル基を含有する化合物である。本発明では、特に、パーフルオロアルキル基を有する単量体を含む重合体を使用することが好ましい。また、環境保全や安全性の観点から、前記パーフルオロアルキル基は、炭素数６のものであることが好ましい。本発明で使用できるフッ素系撥水撥油剤として、例えば、旭硝子株式会社からアサヒガード−Ｅの名称で販売されているフッ素系撥水撥油剤や、日華化学株式会社からＮＫガードＳの名称で販売されているフッ素系撥水撥油剤が挙げられる。
布帛の浸漬処理に使用されるフッ素系撥水撥油剤は１種類でもよく、複数（例えば２〜３種類）であってもよい。
【００２２】
本発明において、フッ素系撥水撥油剤が含浸された布帛とは、布帛の表面だけでなく内部の繊維にもフッ素系撥水撥油剤が付着している布帛を意味する。
ポリエステル系布帛にフッ素系撥水撥油剤を含浸させる方法として、一般に、パディング処理又はディップ・ニップ処理と呼ばれる浸漬処理を使用することができる。例えば、フッ素系撥水撥油剤（固形分）を１．０〜５．０重量％、より好ましくは１．５〜３．５重量％含有する水性処理液を調製し、前記ポリエステル系布帛を当該処理液に浸漬し（例えば、２〜５分）、ローラー（マングル）等で絞ることにより、処理液を布帛全体に含ませることができ、その後乾燥させることにより、フッ素系撥水撥油剤が含浸された布帛を得ることができる。適切な乾燥条件は、例えば１１０〜１７０℃、特に１２０〜１６０℃で１〜５分程度である。
この防汚加工により布帛に含浸されるフッ素系撥水撥油剤の量は、処理液中のフッ素系撥水撥油剤の濃度と絞り率から計算できる。乾燥処理後の布帛に含まれる、フッ素系撥水撥油剤の含浸量は、布帛の単位面積当たり、２．０ｇ／ｍ2〜８．０ｇ／ｍ2が適切であり、３．０ｇ／ｍ2〜７．０ｇ／ｍ2がより好ましく、４．０ｇ／ｍ2〜６．５ｇ／ｍ2が特に好ましい。
【００２３】
本発明では、前記防汚加工が任意で施された基布の一方の面（特に裏面）に、フッ素系撥水撥油剤を含むコーティング層（第一コーティング層）が形成されている。第一コーティング層のフッ素系撥水撥油剤としては、浸漬処理時に使用するフッ素系撥水撥油剤として先に述べたものを使用することができ、浸漬処理で使用するフッ素系撥水撥油剤と同じものを使用しても、異なるものを使用してもよく、１種のみを使用しても、複数の種類を併用してもよい。
【００２４】
第一コーティング層に含まれるフッ素系撥水撥油剤の含有量は、布帛の単位面積当たり、１．３ｇ／ｍ2〜５．０ｇ／ｍ2であることが好ましい。フッ素系撥水撥油剤の量が少なすぎると、キワつきが生じやすくなり、フッ素系撥水撥油剤の量が多すぎると、難燃性が低下する傾向がある。より好ましいフッ素系撥水撥油剤の含有量は、布帛の単位面積当たり、１．５ｇ／ｍ2〜４．５ｇ／ｍ2である。
【００２５】
また、前記第一コーティング層は、１種又は２種以上の難燃剤を含んでもよい。前記第一コーティング層で使用できる難燃剤は、２０℃の水への溶解度が４％（４ｇ／水１００ｇ）以下であるリン系難燃剤であることが好ましい。リン系難燃剤として、例えば、ホスホン酸エステル類、リン酸アミド類、リン酸エステルアミド類、芳香族リン酸エステル類、含ハロゲンリン酸エステル類等からなる群より選択される難燃剤が挙げられる。特に有機リン系難燃剤が好ましい。好ましい難燃剤の一例として、ホスホン酸エステル系難燃剤及び／又はリン酸メラミンが挙げられる。
【００２６】
本発明では、布帛の一方の面（特に裏面）に形成された前記第一コーティング層の上に、少なくとも１種の消臭剤を含む第二コーティング層が形成されている。この第二コーティング層のために使用する消臭剤としては、不活性な無機多孔質粒子（担体）に消臭成分を担持させたものを使用することが好ましい。このように、無機多孔性粒子に消臭成分を担持させることにより、消臭成分が相互に直接接触したり、難燃剤の存在によって阻害されることを防止することができる。例えば、アミン系化合物、金属化合物又はシクロデキストリンをそれぞれ別々の担体に担持させて使用するのがよい。担体としては、シリカ、シリカ・アルミナ複合体又は層状複水酸化物などが有用である。
【００２７】
アミン系化合物としては、分子内に第一級アミン基を有する化合物、例えばホルムアルデヒド、アセトアルデヒド、酢酸などの吸着に特に有効なヒドラジン系化合物を使用することが好ましい。該ヒドラジン系化合物としては、例えば、アジピン酸ジヒドラジド、アゼライン酸ジヒドラジド、コハク酸ジヒドラジド、グルタル酸ジヒドラジド、シュウ酸ジヒドラジド、スペリン酸ジヒドラジド、セバシン酸ジヒドラジド、ドデカン二酸ジヒドラジド、ピメリン酸ジヒドラジド、マロン酸ジヒドラジド、イソフタル酸ジヒドラジド、テレフタル酸ジヒドラジド、ポリアクリル酸ヒドラジドなどがある。
【００２８】
また、金属化合物としては、硫化水素およびメルカプタン類の臭気に対する消臭効果を発揮する亜鉛又は銅を含む金属化合物、例えば亜鉛または銅の酸化物、水酸化物、塩化物、硫酸塩、酢酸塩、クエン酸塩などを例示することができ、ケイ酸亜鉛、酸化亜鉛などが特に有用である。
【００２９】
第二コーティング層に含まれる消臭剤の含有量は、布帛の単位面積当たり、５ｇ／ｍ2〜２０ｇ／ｍ2が好ましく、７ｇ／ｍ2〜１５ｇ／ｍ2がより好ましく、８ｇ／ｍ2〜１３ｇ／ｍ2が特に好ましい。
【００３０】
また、第二コーティング層に含まれる難燃剤は、ハロゲンを実質的に含有しないものが好ましい。特に、消臭剤との併用で機能性を害されないように、シリコーンで表面処理したものや水に難溶解性のものを使用するのが好ましく、特にシリコーン被覆ポリリン酸アンモニウム又はジアルキルホスフィン酸金属塩が有用である。なお、ジアルキルホスフィン酸金属塩において、アルキル基としては、メチル、エチル、ｎ−プロピル、イソプロピル、ｎ−ブチル、第三ブチル、ｎ−ペンチル及び／又はフェニルが挙げられ、金属としては、アルミニウム、マグネシウム、カルシウム、チタン、亜鉛、錫又はジルコニウムが挙げられる。これらのうちで、特に好ましいのは、ジエチルホスフィン酸アルミニウムである。
また、難燃剤がハロゲンを実質的に含有しないとは、不純物程度で、本発明の効果を阻
害しない程度のハロゲンは含有されてもよいことを意味する。
【００３１】
また、第二コーティング層に含まれる難燃剤の含有量は、布帛の単位面積当たり、１５ｇ／ｍ2〜４５ｇ／ｍ2が好ましく、２０ｇ／ｍ2〜４０ｇ／ｍ2がより好ましく、２５ｇ／ｍ2〜３７ｇ／ｍ2が特に好ましい。
【００３２】
なお、第二コーティング層に撥水撥油剤を添加すると、布帛に発泡材シートを固着した際（図１ｂ参照）の、布帛と発泡材シートの剥離強度が低下するため、第二コーティング層は撥水撥油剤を実質的に含まないほうがよい（第二コーティング層に含まれる撥水撥油剤の含有量が、布帛の単位面積当たり、０．１ｇ／ｍ2未満であることが好ましく、０ｇ／ｍ2であることがより好ましい）。
【００３３】
本発明に係る第一及び第二コーティング層を形成するための組成物は、フッ素系撥水撥油剤や消臭剤を布帛に付着（固定）するためのバインダーを含む。好ましいバインダーとして、ポリエステル系樹脂、アクリル系樹脂、ウレタン系樹脂が挙げられる。難燃性を重視する場合は、ポリエステル系樹脂を使用することが好ましく、コストや風合いを重視する場合は、アクリル系樹脂を使用することが好ましい。
【００３４】
前記ポリエステル系樹脂、アクリル系樹脂、ウレタン系樹脂としては、通常の布帛用コーティング組成物のバインダーとして用いられる市販のポリエステル系樹脂、アクリル系樹脂、ウレタン系樹脂を使用することができる。
特に、各バインダーはソフトなタイプが良く、アクリル系樹脂では、Ｔｇ＝−３０℃〜−４５℃のものが良く、ウレタン系樹脂では、最低造膜温度（ＭＦＴ）が０℃〜５℃のものが良い。
【００３５】
また、第一及び第二コーティング用組成物は、増粘剤を含んでいてもよい。増粘剤としては、セルロース系増粘剤、アクリル酸系増粘剤、ウレタン会合型増粘剤等を使用することができる。コーティング層に含まれる前記増粘剤の含有量は、布帛の単位面積当たり、通常０．３〜５．０ｇ／ｍ2程度である。
【００３６】
前記第一及び第二コーティング用組成物の粘度は、２０，０００〜７０，０００ｍＰａ・ｓ程度が適切であり、特に３０，０００〜５５，０００ｍＰａ・ｓ程度が好ましい。なお、本明細書において、コーティング用組成物の粘度とは、Ｂ型粘度計（ＢＨ型）を用いて、測定温度２０℃、ローターＮｏ.６、回転数１０ｒｐｍで、回転を始めてから３０秒後に測定される粘度を意味する。
【００３７】
前記第一及び第二コーティング用組成物の布帛への塗布は、ナイフコーター、コンマコーター、バーコーター、ダイコーター、キスロールコーター、グラビアコーター等を用いて行うことができる。また、第一及び第二コーティング用組成物を布帛に塗布した後の乾燥条件は、例えば１１０〜１７０℃、特に１２０〜１６０℃で２〜５分間程度とすることができる。
【００３８】
また、本発明にかかる布帛は、布帛のコーティング面側（第二コーティング層上）に発泡材シートが固着されてもよい（図１ｂ参照）。発泡材シートの例として、厚み２．０〜１０ｍｍのポリウレタンフォーム（スラブウレタン等）が挙げられる。このような布帛と発泡材シートからなるラミネート複合体は，自動車等の乗り物の座席（通常、ウレタン系クッション材からなる成形品）の表皮材として使用するのに好適である。
【００３９】
発泡材シートを布帛の片面に固着させる方法としては、例えば、発泡材シートの片面の表層をガスバーナーを用いて溶かし、前記第一及び第二コーティング層が形成された布帛の片面（第二コーティング層上）に融着させるフレームラミネート加工が挙げられる。
【００４０】
以下、比較例及び実施例により、本発明を更に詳しく説明するが、本発明は実施例に限定されるものではない。
【００４１】
［実施例１］
分散染料で黒色に染色したポリエステル布帛（ポリエステル１００％：目付け２８０ｇ／ｍ2）をコーティング加工することによって、表１に示す布帛を製造した。
【００４２】
ポリエステル布帛にコーティング層を形成するための、コーティング用組成物は、粘度が３４，０００ｍＰａ・ｓ〜３６，０００ｍＰａ・ｓの範囲となるよう調整した。ナイフコーターにより、布帛の裏面にコーティング層を形成した。
【００４３】
第一コーティング層及び第二コーティング層で使用した撥水剤は、日華化学株式会社からＮＫガードＳ−０５４５の名称で販売されているフッ素系撥水撥油剤である。
【００４４】
第一コーティング層で使用したアクリル系樹脂は、ジャパンコーティングレジン株式会社からモビニール７４００の名称で販売されているアクリル系樹脂である。第二コーティング層で使用したアクリル系樹脂は、ＤＩＣ株式会社からボンコートＡＢ９０１の名称で販売されているアクリル系樹脂である。
【００４５】
第二コーティング層で使用した難燃剤は、ジエチルホスフィン酸アルミニウムであり、消臭剤は、ラサ工業株式会社から販売されているＫＤ−２１１Ｇ（多孔質シリカに酸化亜鉛を担持させたもの）、及び東亜合成株式会社から販売されているケスモンＮＳ−２４０（多孔質シリカにアミン系化合物を担持させたもの）である。
【００４６】
表１の加工布帛について、以下に示す方法で、キワつき、消臭性能、防汚性能、難燃性能、剛軟性を試験した。
【００４７】
＜キワつき＞
加工布帛の表面に８０℃の蒸留水４ｍｌを滴下し、２４時間自然乾燥した後、表面及び裏面のキワつき（色変化）の有無を確認し、以下の基準で級判定した。布帛表面については４級以上、布帛裏面については４級以上で、濡れがない場合を合格（〇）とする。
判定         内容      
・５級      全く色の変化が無い
・４級      ほとんど色の変化がわからない
・３級      やや色に変化がみられる
・２級      容易に色の変化がみられる
・１級      色の変化が著しい
【００４８】
＜消臭性＞
３種類の臭い成分ごとに試験を行い、それぞれに対する加工布帛の消臭率（減臭率）を算出する。具体的には、内容量３Ｌのテドラーバックの中へ消臭試験片（５ｃｍ×５ｃｍの加工布帛）を入れ、測定する臭い成分を１種類含む気体（アンモニアの場合は１００ｐｐｍ、硫化水素の場合は５０ｐｐｍ、アセトアルデヒドの場合は５０ｐｐｍに初期濃度を調節）を２Ｌ、前記テドラーバックに注入し、密閉する。常温で４時間放置後、臭い成分の残存濃度を測定し、消臭率を計算する。
【００４９】
＜サラダ油防汚試験＞
試験片として、各試料（加工布帛）から約１０×１０ｃｍ角サイズを１枚準備する。トレーにソフトワイプ（エリエール プロワイプ）を敷き、コーティング面（裏面）を下にして、ソフトワイプ上に試験片を載せ、試験片上にスポイトでサラダ油を直径約５ｍｍ又は０．０５ｍｌで５か所に滴下する。
常温試験の場合は、常温で２４時間、高温試験の場合は、ギアオーブン８３℃の中にトレーを入れ、２４時間静置する。２４時間後、試験片表面においてサラダ油滴下個所が湿潤していないか（油ジミが生じていないか）、また、裏面とソフトワイプにサラダ油の油ジミがないか観察する。試験片の表面と裏面、及び下に敷いていたソフトワイプに油ジミがないものを合格とする。
【００５０】
＜難燃性能＞
米国連邦自動車安全基準（ＦＭＶＳＳ：Federal Motor-Vehicle Safety Standard）に定められている「内装材料の燃焼性」に準じて試験を行い、難燃性能を判定した。
試験片（加工布帛）に炎を１５秒間あてても着火しないか、着火するがＡ標線までに消化する場合を「Ｎ」と示し、着火して炎がＡ標線を越えた場合は、燃焼時間と燃焼距離を記録し、速度を計算する（試験数はｎ＝３とし、最も悪い結果を表に示す）。
【００５１】
＜剛軟性＞
剛軟性は、いわゆるカンチレバー法で測定した。
具体的には、幅２５ｍｍ、長さ２００ｍｍの試験片を、加工布帛からたて方向（長軸方向）にそれぞれ３枚ずつ採取し、一端が４５度の斜面をもつ表面の滑らかな水平台の上に、台に沿って置き、試験片の一端を水平台の斜面側の一端に正確に合わせ、試験片の他端の位置（Ａ）をスケールで読む。
次に、試験片とほぼ同じ大きさのおさえ板で、試験片を軽くおさえながら、斜面の方向に約１０ｍｍ／ｓの速度ですべらせ、試験片の一端が、斜面と接したときの他端の位置（Ｂ）をスケールで読み取る。
剛軟性は、試験片の移動距離（Ａ−Ｂ）で表される（剛軟性の数値が小さいほど布帛は柔らかく、数値が高いほど布帛は硬い）。表には３回の測定値の平均値（ｍｍ）を示す。
【００５２】
【表１】
2019137010.tif 000003
【００５３】
表１に示すように、消臭加工のみを行った布帛（Ｎｏ．２）は、消臭加工を行わない布帛（Ｎｏ．１）と比べて、キワつきの評価結果が悪かった。
消臭コーティング層に防汚剤（フッ素系撥水撥油剤）を添加した場合（Ｎｏ．３）も、キワつきの改善効果は確認されなかった。
また、布帛と消臭コーティング層の間に、アクリル系樹脂によるコーティング層を設けた場合（Ｎｏ．４）は、表面のキワつきは改善されたが、裏面のキワつきを防ぐことはできなかった。さらに充填剤を含むコーティング層を布帛と消臭コーティング層の間に設けた場合（Ｎｏ．５及びＮｏ．６）も、表面のキワつきのみが改善されるか、又は表面のキワつきさえ改善されなかった。
また、消臭コーティング層に、防汚剤（フッ素系撥水撥油剤）を添加し、さらに布帛と消臭コーティング層の間に、アクリル系樹脂コーティング層を設けた場合も（Ｎｏ．７）、表面のキワつきが改善されるだけで、裏面のキワつきは改善されなかった。
これに対して、布帛と消臭コーティング層の間に、フッ素系撥水撥油剤を含むコーティング層を設けた場合、フッ素系撥水撥油剤の量が少ないと（Ｎｏ．８）、表面のキワつきしか改善されなかったが、フッ素系撥水撥油剤の量を増やすと（Ｎｏ．９〜Ｎｏ．１１）、表面と裏面のキワつきがともに改善された。
なお、布帛と消臭コーティング層の間に、フッ素系撥水撥油剤を含むコーティング層（第一コーティング層）を設け、さらに消臭コーティング層（第二コーティング層）にもフッ素系撥水撥油剤を添加した場合（Ｎｏ．１２及びＮｏ．１３）もやはり、第一層コーティング層に含まれるフッ素系撥水撥油剤の量が少ないと、裏面のキワつきは改善されず、キワつき改善効果が、第一コーティング層に含まれるフッ素系撥水撥油剤の量に依存することが確認できた。また、消臭コーティング層に撥水撥油剤を添加すると、布帛の裏面（コーティング層が形成された面）に、スラブウレタンシートを熱融着してラミネート複合体を形成した際、布帛とウレタンフォームの剥離強度の低下が確認された。
これらの実験から、布帛と消臭コーティング層（第二コーティング層）の間に、十分な量のフッ素系撥水撥油剤を含むコーティング層（第一コーティング層）を設けることにより、キワつきを改善できることが分かった。また、Ｎｏ．２の布帛と、Ｎｏ．９〜Ｎｏ．１１の布帛の消臭性能は全く同じであることから、第一コーティング層を設けても、消臭性能には悪影響がないことが確認できた（第一コーティング層を設けても、消臭性能は実質的に変化しないことが明らかになったため、消臭性能試験は一部の布帛についてのみ実施した）。
【００５４】
上記フッ素系撥水撥油剤を含む第一コーティング層を設けると、キワつきは改善できたが、防汚性能が不十分であったため、布帛に第一コーティング層及び第二コーティング層を設ける前に、ｄｉｐ−ｎｉｐ法により、布帛にフッ素系撥水撥油剤を含浸させてから、表１と同じ試験を行った。
ｄｉｐ−ｎｉｐによる防汚加工には、旭硝子株式会社からアサヒガードＥシリーズの名称で販売されているフッ素系撥水撥油剤及び日華化学株式会社からＮＫガードＳの名称で販売されているフッ素系撥水撥油剤の混合物を使用し、フッ素系撥水撥油剤を２．６３重量％（固形分換算）含む水分散液に、分散染料で黒色に染色したポリエステル布帛（ポリエステル１００％：目付け２８０ｇ／ｍ2）を浸漬し（１５０℃・２分３０秒）、次いで、マングルで３．０ｋｇｆ／ｃｍ2の圧力で絞った（ｐｉｃ−ｕｐ率６０％）。この含浸処理により布帛に付着したフッ素系撥水撥油剤の量は、４．４３ｇ／ｍ2であった。
結果を表２に示す。
【００５５】
【表２】
2019137010.tif 000004
【００５６】
表２に示すように、布帛にフッ素系撥水撥油剤を含浸させることにより、全ての場合において、常温試験における防汚性能が改善された。また、第一コーティング層に含まれるフッ素系撥水撥油剤の、布帛の単位面積当たりの量が１．３ｇ／ｍ2以上の場合は、８３℃における防汚性能も合格水準に達した。
しかし、ｄｉｐ−ｎｉｐ防汚処理を行っても、キワつきについては、ｄｉｐ−ｎｉｐ防汚処理を行わない場合と同じ傾向が観察され、フッ素系撥水撥油剤を含む第一コーティング層を設けなければ、キワつきが改善されないことが確認された。
具体的には表１の結果と同様、消臭加工のみを行った布帛（Ｎｏ．１５）は、消臭加工を行わない布帛（Ｎｏ．１４）と比べて、キワつきの評価結果が悪かった。
また、消臭コーティング層に防汚剤（フッ素系撥水撥油剤）を添加しても（Ｎｏ．１６）、キワつきは改善されなかった。
また、布帛と消臭コーティング層の間に、アクリル系樹脂によるコーティング層を設けた場合（Ｎｏ．１７）は、表面のキワつきは改善されたが、裏面のキワつきを防ぐことはできなかった。さらに充填剤を含むコーティング層を布帛と消臭コーティング層の間に設けた場合も、表面のキワつきは改善されるが、裏面のキワつきは改善されなかった（Ｎｏ．１８及びＮｏ．１９）。
また、消臭コーティング層に、防汚剤（フッ素系撥水撥油剤）を添加し、さらに布帛と消臭コーティング層の間に、アクリル系樹脂コーティング層を設けた場合も（Ｎｏ．２０）、表面のキワつきが改善されるだけで、裏面のキワつきは改善されなかった。
これに対して、布帛と消臭コーティング層の間に、フッ素系撥水撥油剤を含むコーティング層を設けた場合、フッ素系撥水撥油剤の量が少ないと（Ｎｏ．２１）、表面のキワつきしか改善されなかったが、フッ素系撥水撥油剤の量を増やすと（Ｎｏ．２２〜Ｎｏ．２４）、表面と裏面のキワつきがともに改善された。
なお、布帛と消臭コーティング層の間に、フッ素系撥水撥油剤を含むコーティング層（第一コーティング層）を設け、さらに消臭コーティング層（第二コーティング層）にもフッ素系撥水撥油剤を添加した場合（Ｎｏ．２５及びＮｏ．２６）もやはり、第一層コーティング層に含まれるフッ素系撥水撥油剤の量が少ないと、裏面のキワつきは改善されず、キワつき改善効果が、第一コーティング層に含まれるフッ素系撥水撥油剤の量に依存することが確認された。また、消臭コーティング層に撥水撥油剤を添加すると、布帛の裏面（コーティング層が形成された面）に、スラブウレタンシートを熱融着してラミネート複合体を形成した際、布帛とウレタンフォームの剥離強度の低下が確認された。
これらの実験から、布帛にｄｉｐ−ｎｉｐ防汚処理を施した場合、常温での防汚性能を改善することはできるが、布帛のキワつきを改善することはできず、布帛と消臭コーティング層（第二コーティング層）の間に、十分な量のフッ素系撥水撥油剤を含むコーティング層（第一コーティング層）を設けることによって、キワつき、及び８３℃での防汚性能を改善できることが分かった。
【００５７】
上述の通り、布帛と消臭コーティング層（第二コーティング層）の間に、フッ素系撥水撥油剤を含むコーティング層（第一コーティング層）を設けることによって、キワつきを改善できることが分かったが、第一コーティング層を設けることにより、難燃性が低下する傾向が観察された。このため、キワつき改善効果を維持しつつ、難燃効果を向上させるために、第一コーティング用組成物のベース樹脂を、アクリル系樹脂から、より難燃性の高いポリエステル系樹脂に変更して製造した加工布帛、及び、第一コーティング用組成物に難燃剤を添加して製造した加工布帛について、同じ試験を行った。
【００５８】
表３のＮｏ．２７〜Ｎｏ．３０の第一コーティング層で使用したポリエステル系樹脂は、互応化学工業株式会社からプラスコートＺ−８８０の名称で販売されているポリエステル系樹脂である。表３のＮｏ．３１及びＮｏ．３２の第一コーティング層で使用した難燃剤は、リン酸メラミン（新中村化学工業株式会社製）と伸葉株式会社からＳＹ−ＴＣ１の名称で販売されているホスホン酸エステル系難燃剤（２０℃の水への溶解度４．０％以下）の混合物（有効成分の重量比１：１）である。
結果を表３に示す。
【００５９】
【表３】
2019137010.tif 000005
【００６０】
表３に示すように、第一コーティング層のベース樹脂をポリエステル系樹脂に変更すると、難燃性能が「Ｎ」または１０１ｍｍ／ｍｉｎ以下となった（Ｎｏ．２７〜Ｎｏ．３０）。ただし、ポリエステル系樹脂を使用すると、剛軟性の数値が高くなり、布帛が硬くなった。これに対して、第一コーティング層のベース樹脂をアクリル系樹脂とし、難燃剤を含有させた場合、高い難燃性能を有し、且つ剛軟性の数値が低く、柔らかくて手触りの良い布帛を得ることができた。
また、いずれの場合も、キワつき低減効果を維持することができた。
これらの結果から、布帛に、消臭性能と低キワつき性に加えて、難燃性能を求める場合は、第一コーティング層のベース樹脂としてポリエステル系樹脂を使用するか、第一コーティング層に難燃剤を添加することが有効であること、さらに布帛に風合い（柔らかさ）を求める場合は、第一コーティング層のベース樹脂としてアクリル系樹脂を使用し、且つ第一コーティング層に難燃剤を添加することが好ましいことが分かった。
【産業上の利用可能性】
【００６１】
本発明によれば、高い消臭性能を有し、且つキワつきが生じにくい布帛を提供することができる。このため、本発明の布帛は、臭いがこもりやすく、飲み物等をこぼしても洗濯やクリーニングを行いにくい、自動車等の乗り物の内装用布帛として使用するのに好適である。
【符号の説明】
【００６２】
１  布帛
２  第一コーティング層（フッ素系撥水撥油剤を含むコーティング層）
３  第二コーティング層（消臭剤を含むコーティング層）
４  発泡材シート
【図１】
2019137010.tif 000006